(57)【特許請求の範囲】
【請求項１】
少なくとも片面にハードコート層を有するハードコートポリエステルフィルムであって、基材であるポリエステルフィルムとハードコート層との間に水溶性アクリルポリオールと水溶性アミノ樹脂との反応生成物を含む易接着硬化層を有し、前記水溶性アクリルポリオールが、全構成ユニット１００モル％中、ヒドロキシ基を有する構成ユニットを４０〜８０モル％有し、前記水溶性アクリルポリオールと水溶性アミノ樹脂との反応生成物が、水溶性アクリルポリオール１００質量部と水溶性アミノ樹脂１０〜７０質量部の反応生成物であることを特徴とするハードコートポリエステルフィルム。
【請求項２】
水溶性アクリルポリオールが、カルボキシ基を有している請求項１に記載のハードコートポリエステルフィルム。
【請求項３】
水溶性アミノ樹脂がアルキル化メラミン樹脂である請求項１又は２に記載のハードコートポリエステルフィルム。
【請求項４】
易接着硬化層のマルテンス硬さが２８０〜６００Ｎ／ｍｍ２である請求項１〜３のいずれかに記載のハードコートポリエステルフィルム。
【請求項５】
ハードコート層が、電離放射線硬化型化合物を含む請求項１〜４のいずれかに記載のハードコートポリエステルフィルム。 
【発明の詳細な説明】
【技術分野】
【０００１】
本発明は、ハードコートポリエステルフィルムに関し、より詳細には、ディスプレイ等に主として用いられる、反射防止フィルム、防眩フィルム、光拡散シート、レンズシート、近赤外線遮断フィルム、透明導電性フィルム等の機能性フィルムの基材として有用なハードコートポリエステルフィルムに関する。
【背景技術】
【０００２】
一般に、光学用部材として用いられる機能性フィルムの基材には、ポリエチレンテレフタレート（ＰＥＴ）、アクリル、ポリカーボネート（ＰＣ）、ポリオレフィン等からなる透明な熱可塑性樹脂フィルムが用いられている。
【０００３】
熱可塑性樹脂フィルムを機能性フィルムの基材として用いる場合には、各種の用途に応じた機能層が積層される。例えば、液晶ディスプレイ（ＬＣＤ）では、表面の傷つきを防止する保護層、外光の映り込みを防止する反射防止層（ＡＲ層）、光の集光や拡散に用いられるレンズ層、輝度を向上する光拡散層等の機能層が挙げられる。このような基材の中でも、特に、ポリエステルフィルムは、優れた透明性、寸法安定性、耐薬品性に優れ、比較的安価であるため各種機能性フィルムの基材として広く使用されている。
【０００４】
しかし、ポリエステルフィルムの表面は一般的に脆弱であり、光学用部材の製造時におけるフィルム基材の搬送等の際、表面に容易に傷が付いてしまうという欠点があった。
また、各種の光学用部材を組み合わせる工程においても、部材同士の擦れや搬送の際に、機能層の反対面に傷が発生することが問題となっていた。これらの傷はディスプレイ全体の品位に影響するため、ディスプレイ製造における歩留まり低下の要因となる。このためフィルム基材の表面を保護する目的で、機能層を積層するフィルム基材の反対面に、耐傷つき性を有する保護層（ハードコート層）を設ける方法が提案されてきた。それに用いるハードコート材には、より高い硬度、高い密着性、耐擦傷性、硬化時のフィルムのカールが小さいものが要求されてきている。
【０００５】
上記ハードコート層としては、紫外線硬化型の樹脂組成物が汎用されているが、一般的に塗膜の硬化収縮が大きいため、カールが発生しやすいという問題がある。特許文献１ではエチレン性不飽和基含有ポリエステルデンドリマーを用いることで、高硬度と低カール性を改善している。しかし、実施例では基材ポリエステルフィルムの厚みが１８８μｍと厚く、薄い基材の事例記載は無い。
【０００６】
一方、特許文献２には紫外線硬化型の樹脂組成物を紫外線硬化した後、加熱処理することによってカールを抑え且つ硬度を向上した技術が記載されている。また特許文献３には低酸素雰囲気で紫外線を照射して硬化した後、空気中で紫外線を照射して硬化することによって高硬度の塗膜を得る方法が記載されている。しかしながらこれらは、プロセス的に煩雑になるという問題がある。
【０００７】
また特許文献４には、プラスチック基材とハードコート層との間に金属ハロゲン化物及び／又は金属酸化物からなる機能層を設けることによって、機能層自体の硬度と密着性との相乗効果によりハードコート自体が有する硬度以上の硬度を発現する技術が記載れている。しかしながら機能層の形成方法が蒸着やスパッタリング法などの乾式法であり、制御が複雑になるほか、コストアップの要因となるという問題がある。
【０００８】
特許文献５には、基材の上に不完全硬化したバリア層（２Ｂ〜Ｈ）を塗設し、その上にハードコートすることで、薄膜でも密着性と高硬度を満足する技術が記載されている。しかしながら、バリア層を形成するには基材を膨潤または溶解させるための溶剤が必要であり、実施例にはセルロースエステルフィルムのみでポリエステルフィルムを基材としたものはない。
【先行技術文献】
【特許文献】
【０００９】
【特許文献１】特開２００５−７６００５号公報
【特許文献２】特開２００９−９１５４４号公報
【特許文献３】特開２００７−２６２２８１号公報
【特許文献４】特開２０１４−１２１８２９号公報
【特許文献５】特開２００９−２３４０５２公報
【発明の概要】
【発明が解決しようとする課題】
【００１０】
機能性が付与されたハードコートが求められる一方で、ハードコート本来の目的である硬さの更なる向上も求められている。しかしながら、基材（ ベースフィルム） の厚さが限定される中では、ハードコート剤の架橋密度アップによるカールの発生、それに伴うクラックの発生といった問題が生じているのが実状である。カールが大きいと、次工程での生産性低下や、別フィルムと貼合した後の密着耐久性などを著しく低下させる。そのためフィルム上にハードコート層を設けた場合には、特に基材厚さが薄い場合、カールを抑制するためにハードコート層の塗膜厚さ、架橋反応率を制限しなければならず、結果的に鉛筆硬度は２Ｈ 程度が限界になることが多い。
【００１１】
そこで、本発明では、基材のポリエステルフィルムの厚みが薄くても、カールの発生を抑制でき、表面の硬度が高く、かつ基材フィルムに対する密着性良好なハードコート層を有するハードコートポリエステルフィルムの提供を課題として掲げた。
【課題を解決するための手段】
【００１２】
即ち、本発明は以下の構成よりなる。
１．  少なくとも片面にハードコート層を有するハードコートポリエステルフィルムであって、基材であるポリエステルフィルムとハードコート層との間に水溶性アクリルポリオールと水溶性アミノ樹脂との反応生成物を含む易接着硬化層を有し、前記水溶性アクリルポリオールが、全構成ユニット１００モル％中、ヒドロキシ基を有する構成ユニットを４０〜８０モル％有し、前記水溶性アクリルポリオールと水溶性アミノ樹脂との反応生成物が、水溶性アクリルポリオール１００質量部と水溶性アミノ樹脂１０〜７０質量部の反応生成物であることを特徴とするハードコートポリエステルフィルム。
２．  水溶性アクリルポリオールが、カルボキシ基を有している上記第１に記載のハードコートポリエステルフィルム。
３．  水溶性アミノ樹脂がアルキル化メラミン樹脂である上記第１又は第２に記載のハードコートポリエステルフィルム。
４．  易接着硬化層のマルテンス硬さが２８０〜６００Ｎ／ｍｍ２である上記第１〜第３のいずれかに記載のハードコートポリエステルフィルム。
５．  ハードコート層が、電離放射線硬化型化合物を含む上記第１〜第４のいずれかに記載のハードコートポリエステルフィルム。
【発明の効果】
【００１３】
本発明によれば、基材ポリエステルフィルムの厚みが薄くても、カールの発生が抑制され、表面の硬度が高く、ポリエステルフィルムとの密着性にも優れたハードコート層を有するハードコートポリエステルフィルムを提供することが可能となった。
【発明を実施するための形態】
【００１４】
本発明のハードコートポリエステルフィルムの基材フィルムを形成を構成しているポリエステル樹脂は、エチレンテレフタレートユニットを主たる構成成分とするものである。エチレンテレフタレートユニットは、ポリエステルの構成ユニット１００モル％中、８０モル％以上が好ましく、９０モル％以上がより好ましく、ホモポリエチレンテレフタレートが最も好ましい。
【００１５】
本発明のポリエステル樹脂を構成する他のジカルボン酸成分としては、イソフタル酸、オルトフタル酸、２，６−ナフタレンジカルボン酸等の芳香族ジカルボン酸、アジピン酸、アゼライン酸、セバシン酸、デカンジカルボン酸等の脂肪族ジカルボン酸、および１，４−シクロヘキサンジカルボン酸等の脂環式ジカルボン酸等を挙げることができる。
【００１６】
ポリエステル樹脂を構成するジオール成分としては、エチレングリコールの他、１，３−プロパンジオール、２，２−ジエチル−１，３−プロパンジオール、２−ｎ−ブチル−２−エチル−１，３−プロパンジオール、２，２−イソプロピル−１，３−プロパンジオール、２，２−ジ−ｎ−ブチル−１，３−プロパンジオール、１，４−ブタンジオール、ヘキサンジオール、ネオペンチルグリコール、ヘキサンジオール等の脂肪族ジオール、１，４−シクロヘキサンジメタノール等の脂環式ジオール、ビスフェノールＡ等の芳香族系ジオール等を挙げることができる。
【００１７】
ポリエステル樹脂の製造方法としては公知の方法が採用でき、上記のジカルボン酸とジオールとを直接エステル化反応させるか、あるいは、エステル交換反応させる第一段階と、この第一段階の反応生成物を重縮合反応させる第二段階とによって製造する方法等により製造することができる。この際、反応触媒として、例えば、アルカリ金属、アルカリ土類金属、マンガン、コバルト、亜鉛、アンチモン、ゲルマニウム、チタン化合物等を用いることができる。
【００１８】
本発明のハードコートポリエステルフィルムを形成するポリエステル樹脂の中には、必要に応じて各種の添加剤、例えば、ワックス類、酸化防止剤、帯電防止剤、結晶核剤、減粘剤、熱安定剤、着色用顔料、着色防止剤、紫外線吸収剤等を添加することができる。
【００１９】
本発明のハードコートポリエステルフィルムを形成するポリエステル樹脂の中には、フィルムの作業性（滑り性）を良好にする滑剤としての微粒子を添加してもよい。微粒子としては、任意のものを選択することができるが、例えば、無機系微粒子としては、シリカ、アルミナ、二酸化チタン、炭酸カルシウム、カオリン、硫酸バリウム等、有機系微粒子としては、例えば、アクリル系樹脂粒子、メラミン樹脂粒子、シリコーン樹脂粒子、架橋ポリスチレン粒子等を挙げることができる。微粒子の平均粒径は、０．０５〜３．０μｍの範囲内（コールターカウンタにて測定した場合）で、必要に応じて適宜選択することができる。
【００２０】
なお、本発明のハードコートポリエステルフィルムには、ポリエステル樹脂層を少なくとも１層有する積層型のポリエステルフィルムも含まれる。ポリエステル樹脂層が２層以上積層されるときは、そのポリエステル樹脂層は同じ組成のポリエステルであっても、異なる組成のポリエステルであってもよい。また、他の層として積層可能な層は、熱可塑性樹脂層であれば、特に限定されない。
【００２１】
次に、本発明のハードコートポリエステルフィルムのハードコート層について説明する。
【００２２】
本発明におけるハードコート層は、電離放射線硬化型化合物を含んでなることが好ましい。熱硬化型樹脂のように硬化時に加熱処理することを要せず、熱による基材フィルムの熱収縮を少なくすることができ好適である。本発明で電離放射線硬化型化合物とは、電子線、放射線、紫外線のいずれかを照射することによって重合、および／または反応する化合物のことを指し、かかる化合物が重合、および／または反応することによりハードコート層を構成する。本発明で用いられる電離放射線硬化型化合物としては、メラミン系、アクリル系、シリコーン系の電離放射線硬化型化合物が挙げられるが、なかでも高い表面硬度を得る点でアクリレート系電離放射線硬化型化合物が好ましい。
【００２３】
電離放射線硬化型化合物は、ラジカル重合系、カチオン重合系、カチオン重合とラジカル重合の混合系であってもよいが、反応速度が大きく生産性に優れるため、ラジカル重合系が特に好ましい。ラジカル重合系電離放射線硬化型化合物としては、不飽和モノマー、オリゴマー、樹脂又はそれらを含む組成物などが挙げられる。その具体例としては、アクリレート、ウレタンアクリレートやポリエステルアクリレート等の２官能基以上を有する多官能の電離放射線硬化型のアクリル系化合物が挙げられ、エチレングリコージ（メタ）アクリレート、プロピレングリコールジ（メタ）アクリレート、ブチレングリコールジ（メタ）アクリレート、ネオペンチルグリコールジ（メタ）アクリレート、ヘキサンジオールジ（メタ）アクリレート、トリメチロールエタントリ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、グリセロールトリ（メタ）アクリレート、トリアリル（メタ）アクリレート、ビスフェノールＡエチレンオキシド変性ジ（メタ）アクリレート等が好ましい。電離放射線硬化型化合物は、１種単独で使用してもよいし、２種以上を組合せて用いてもよい。
【００２４】
電離放射線重合開始剤は、ラジカル重合系、カチオン重合系、カチオン重合とラジカル重合の混合系であってもよいが、反応速度が大きく生産性に優れるため、ラジカル重合系が特に好ましい。電離放射線ラジカル重合開始剤の例として、アルキルフェノン類、ベンゾイン類、ベンゾフェノン類、ホスフィンオキシド類、ケタール類、アントラキノン類、チオキサントン類、アゾ化合物、過酸化物類、２，３−ジアルキルジオン化合物類、ジスルフィド化合物類、フルオロアミン化合物類や芳香族スルホニウム類、チタノセン類、オキシ酢酸フェニル類が挙げられ、単独または２種以上混合して使用しても良い。アセトフェノン類の例には、２，２−ジエトキシアセトフェノン、ｐ−ジメチルアセトフェノン、１−ヒドロキシジメチルフェニルケトン、１−ヒドロキシシクロヘキシルフェニルケトン、２−メチル−４−メチルチオ−２−モルフォリノプロピオフェノン、２−ベンジル−２−ジメチルアミノ−１−（４−モルフォリノフェニル）−ブタノン、２，２−ジメトキシ−1，２−ジフェニルエタン−１−オン、1−［４−（２−ヒドロキシエトキシ）−フェニル］−2−ヒドロキシ−２−メチル−１−プロパン−１−オン、２−ヒロドキシ−１−｛４−［４−（２−ヒドロキシ−２−メチル−プロピオニル）−ベンジル］フェニル｝−２−メチル-プロパン−１−オン、２−ヒドロキシ−２−メチル−１−フェニル-プロパン−１−オン、２−メチル−１−（４−メチルチオフェニル）−２−モルフォリノプロパン−１−オン、２−ベンジル−２−ジメチルアミノ−１−（４−モルフォリノフェニル）−ブタノン−１、２−（ジメチルアミノ）−２−［（４−メチルフェニル）メチル］−１−［４−（４−モルホリニル）フェニル］−１−ブタノンが含まれる。ベンゾイン類の例には、ベンゾインベンゼンスルホン酸エステル、ベンゾイントルエンスルホン酸エステル、ベンゾインメチルエーテル、ベンゾインエチルエーテルおよびベンゾインイソプロピルエーテルが含まれる。ベンゾフェノン類の例には、ベンゾフェノン、２，４−ジクロロベンゾフェノン、４，４−ジクロロベンゾフェノンおよびｐ−クロロベンゾフェノンが含まれる。ホスフィンオキシド類の例には、２，４，６−トリメチルベンゾイルジフェニルフォスフィンオキシド、ビス（２，４，６−トリメチルベンゾイル）−フェニルフォスフィンオキサイドおよびビスアシルフォスフィンオキサイドが含まれる。オキシ酢酸フェニル類には、２−［２−オキソ−２−フェニルアセトキシエトキシ］エチルエステルおよび２−（２−ヒドロキシエトキシ）エチルエステルが含まれる。
【００２５】
電離放射線重合開始剤は、電離放射線硬化型化合物１００質量部に対して、下限が０．１質量部以上、より好ましく１質量部以上、上限が３０質量部以下、より好ましくは２０質量部以下の範囲で使用することができる。添加量が少なすぎるとハードコート層の硬度が不十分となる場合がある。また、多すぎると、ハードコート層が黄変したりする、ハードコート層の硬化が不十分となる場合がある。
【００２６】
電離放射線重合開始剤に加えて、本発明を損なわない範囲で、光増感剤を用いてもよい。光増感剤の具体例として、ｎ−ブチルアミン、トリエチルアミン、トリ−ｎ−ブチルホスフィン、ミヒラーのケトンおよびチオキサントンを挙げることができる。
【００２７】
ハードコート層形成のための塗布液を基材フィルムの易接着硬化層の表面に塗布する際に、レベリング性を向上させるために、電離放射線硬化型化合物等に必要に応じて希釈剤を用いて希釈してもよい。希釈剤としては、ベンゼン、トルエン、キシレンなどの芳香族炭化水素、ヘキサン、ヘプタン、オクタン、ノナン、デカンなどの脂肪族炭化水素、メチルエチルケトン、ジエチルケトン、ジイソプロピルケトン等のケトン等が挙げられる。希釈剤の配合量は、適切な粘度になるように適宜選択すればよい。 
【００２８】
ハードコート層に含有させる無機微粒子としては、例えば、非晶性シリカ、結晶性のガラスフィラー、シリカ、酸化ジルコニウム、二酸化チタン、アルミナ、などの無機酸化物、シリカーアルミナ複合酸化物粒子、炭酸マグネシウム、水酸化アルミニウム、硫酸バリウム、炭酸カルシウム、リン酸カルシウム、カオリン、タルク、硫酸バリウム、フッ化カルシウム、フッ化リチウム、ゼオライト、硫化モリブデン、マイカが挙げられる。 
【００２９】
ハードコート層の表面に、高屈折率層／低屈折率層、あるいは高屈折率層／中屈折率層／低屈折率層から構成される反射防止層を積層する場合、ハードコート層を高屈折率化することにより、反射防止層から高屈折率層を省略することができる。その結果、コストを低減することができる。ハードコート層の屈折率を高くするためには、ハードコート層中に屈折率の高い無機微粒子を含有させることが有効である。屈折率の高い無機微粒子としては、例えば、酸化ジルコニウム、酸化チタンが挙げられる。 
【００３０】
ハードコート層中の無機微粒子の含有量は、１質量％以上、８０質量％以下であることが重要である。無機微粒子の含有量が１質量％未満では、耐擦傷性が不足する。一方、無機微粒子の含有量が８０質量％を超えると、透明性が低下する傾向がある。また、無機微粒子の平均粒径は、透明性の点から、５〜５００ｎｍが好ましい。しかしながら、このような平均粒径の小さい無機微粒子は、凝集しやすく不安定である。したがって、無機微粒子の分散安定性を高めるために、無機微粒子の表面に光感応性基を付与し、硬化型樹脂との親和性を高めることが好ましい。
【００３１】
ハードコート層の厚さは、０．１〜３０μｍの範囲で、用途に応じて決めればよい。より好ましくは１〜１５μｍである。ハードコート層の厚さが、前記の範囲内の場合には、ハードコート層の表面の硬度が高く、傷が付きにくい。さらに、ハードコート層が脆くなりにくく、ハードコートフィルムを折り曲げたときにハードコート層にクラックが入りにくい。
【００３２】
次に、本発明のハードコートポリエステルフィルムの、基材とハードコート層との間に設けた易接着硬化層について説明する。
【００３３】
本発明における易接着硬化層は、水溶性のアクリルポリオールと水溶性アミノ樹脂との反応生成物を含む。
【００３４】
本発明のアクリルポリオールは、分子中にヒドロキシ基を有するアクリル樹脂である。ヒドロキシ基を有する構成ユニットは、全構成ユニット１００モル％中、４０〜８０モル％含まれていることが好ましい。ヒドロキシ基により水溶性アミノ樹脂と架橋反応が起こり、ハードコート層中に３次元架橋構造が形成される。アクリルポリオール中のヒドロキシ基を有する構成ユニットが４０モル％以上であると、ハードコート層中の架橋構造の量が十分であり、ハードコート層表面の鉛筆硬度を効率的に高めることができ好ましい。一方、８０モル％以下であると、ポリエステルフィルム基材に対する十分な密着性が得られ好ましい。
【００３５】
ヒドロキシ基をアクリルポリオール中に導入するには、２−ヒドロキシエチル（メタ）アクリレート、２−ヒドロキシプロピル（メタ）アクリレート、４−ヒドロキシブチル（メタ）アクリレート等のヒドロキシ基を有するモノマーや、２−ヒドロキシエチル（メタ）アクリレートへのγ−ブチロラクトンやε−カプロラクトンの開環付加物等を共重合成分として用いるとよい。中でも、水溶性を阻害しない点で、２−ヒドロキシエチル（メタ）アクリレートが好ましい。なお、これらは２種以上併用してもよい。
【００３６】
本発明で用いるアクリルポリオールは水溶性である。環境負荷が少ないためである。水溶性を付与するモノマーとして、極性基を含有する（メタ）アクリル系モノマーや、極性基を含有する非アクリル系ビニルモノマーを共重合成分とすることが好ましい。極性基を含有する（メタ）アクリル系モノマーとしては、前記したヒドロキシ基含有モノマーに加えて、（メタ）アクリル酸、クロトン酸、イタコン酸、マレイン酸、フマール酸等のカルボキシ基を含有するモノマー、無水マレイン酸、無水イタコン酸等の酸無水物基を含有するモノマーが挙げられる。また、ＥＯ変性ノニルフェノールアクリレート、メトキシポリオキシエチレングリコールアクリレート等のエーテル結合を有するモノマー類も、アクリルポリオールの水溶性に寄与するため、用いることができる。極性基を含有する非アクリル系ビニルモノマーとしては、スチレンスルホン酸、ビニルスルホン酸等が挙げられる。これらの中でも、アクリル酸、メタクリル酸が好ましい。なお、水溶性であるかどうかは、後述する実施例に記載の溶解性の評価方法を採用して決めることができる。
【００３７】
上記の水溶性を付与するためのモノマーは、アクリルポリオール全構成ユニット１００モル％中、８モル％以上が好ましく、１０モル％以上がより好ましい。８モル％いじょうであると、アクリルポリオールに水溶性を効率的に付与できて好ましい。水溶性を付与するためのモノマーは、３５モル％以下が好ましく、３０モル％以下がより好ましい。３５モル％以下であると、得られる塗膜のＴｇが後述する好適範囲に対して高くなりすぎず、造膜性や、インラインコーティングにおける延伸適正が良好であり好ましい。
【００３８】
良好な水溶性を発現させるためには、アクリル酸やメタクリル酸の共重合によってアクリルポリオール中に導入されたカルボキシ基を中和することが好ましい。塩基性の中和剤としては、アンモニア、トリメチルアミン、トリエチルアミン、ジメチルアミノエタノール等のアミン化合物や、水酸化カリウム、水酸化ナトリウム等の無機系塩基性物質等があり、このうち、水溶性の安定化と良好な水溶性を発現するためには、中和剤として無機系塩基性物質を使用することが好ましい。また中和率としては、３０モル％〜９０モル％であることが好ましく、より好ましくは４０モル％〜８０モル％である。中和率が３０モル％以上の場合、アクリルポリオールの水溶性が十分であり、塗布液調製の際にアクリルポリオールの溶解が容易であり、乾燥後の塗膜面が白化したりするおそれがなく好ましい。一方、中和率が９０モル％以下であると、水溶性が高すぎず、塗布液調製においてアルコール等の混合が容易であり、硬化後の塗膜の耐水性が保たれて好ましい。
【００３９】
アクリルポリオールは、Ｔｇが５０〜１００℃であることが好ましく、より好ましくは５５〜９０℃である。アクリルポリオールのＴｇが低いほど、最低造膜温度（ＭＦＴ、Ｍｉｎｉｍｕｍ Ｆｉｌｍ Ｆｏｒｍｉｎｇ Ｔｅｍｐｅｒａｔｕｒｅ）が低くなるため、乾
燥温度が低温でも良好な造膜性を有する傾向にある。しかし、アクリルポリオールのＴｇが５０℃以上であると、塗布液乾燥後にタック性がなく、ロール転写や塗膜剥がれが発生するおそれがないので製造工程上好ましい。また、主剤としての剛性が低下するおそれがなく、架橋剤を併用することにより十分な塗膜硬度が得られて好ましい。一方、Ｔｇが１００℃以下であると、ＭＦＴが高くなりすぎず、乾燥温度を特に高くしなくとも、造膜性が低下するおそれがなく好ましい。造膜性の低下は、塗布液乾燥後の外観不良や、インラインコーティングの延伸時における塗膜の追従性不良を引き起こすおそれから、製造プロセス上好ましくない。
【００４０】
Ｔｇを上記範囲にするために共重合されるＴｇ調整用モノマーとしては、ヒドロキシ基を有さない（メタ）アクリル系モノマーや、非アクリル系ビニルモノマーが利用できる。ヒドロキシ基を有さない（メタ）アクリル系モノマーの具体例としては、メチル（メタ）アクリレート、エチル（メタ）アクリレート、イソプロピル（メタ）アクリレート、ｎ−ブチル（メタ）アクリレート、イソブチル（メタ）アクリレート、ｎ−アミル（メタ）アクリレート、ｎ−ヘキシル（メタ）アクリレート、２−エチルヘキシル（メタ）アクリレート、ｎ−オクチル（メタ）アクリレート、デシル（メタ）アクリレート、ドデシル（メタ）アクリレート、シクロヘキシル（メタ）アクリレート、イソボルニル（メタ）アクリレート、ステアリル（メタ）アクリレート等の（メタ）アクリル酸アルキルエステル類；（メタ）アクリルアミド、ジアセトンアクリルアミド、ｎ−メチロールアクリルアミド、（メタ）アクリロニトリル等の窒素含有アクリル系モノマー；メタクリル酸ビニル等が挙げられ、これらは１種または２種以上を用いることができる。
【００４１】
また、非アクリル系ビニルモノマーとしては、スチレン、α−メチルスチレン、ビニルトルエン（ｍ−メチルスチレンとｐ−メチルスチレンの混合物）、クロロスチレン等のスチレン系モノマー；酢酸ビニル、プロピオン酸ビニル、酪酸ビニル、カプロン酸ビニル、カプリル酸ビニル、カプリン酸ビニル、ラウリン酸ビニル、ミリスチン酸ビニル、パルミチン酸ビニル、ステアリン酸ビニル、シクロヘキサンカルボン酸ビニル、ピバリン酸ビニル、オクチル酸ビニル、モノクロロ酢酸ビニル、アジピン酸ジビニル、クロトン酸ビニル、ソルビン酸ビニル、安息香酸ビニル、ケイ皮酸ビニル等のビニルエステル；塩化ビニル、塩化ビニリデン等のハロゲン化ビニルモノマー；が挙げられ、１種または２種以上を用いることができる。
【００４２】
Ｔｇ調整用のモノマーは、ヒドロキシ基含有モノマーと水溶性を付与するためのモノマーの適正量を決めてから、その残部とすることが好ましい。共重合体のＴｇは、下記のＦｏｘの式で求められる。
【数１】
0006740810.tif 000002
Ｗn：各モノマーの質量分率（質量％）
Ｔｇn：各モノマーのホモポリマーのＴｇ（Ｋ）
【００４３】
本発明のアクリルポリオールは、公知のラジカル重合によって得ることができる。乳化重合、懸濁重合、溶液重合、塊状重合等、いずれも採用可能である。取り扱い性の点からは、溶液重合が好ましい。溶液重合に用いることのできる水溶性有機溶媒としては、エチレングリコールｎ−ブチルエーテル、イソプロパノール、エタノール、ｎ−メチルピロリドン、テトラヒドロフラン、１，４−ジオキサン、１，３−オキソラン、メチルソロソルブ、エチルソロソルブ、エチルカルビトール、ブチルカルビトール、プロピレングリコールモノプロピルエーテル、プロピレングリコールモノブチルエーテル等が挙げられる。これらは水と混合して用いてもよい。
【００４４】
重合開始剤としてはラジカルを発生する公知の化合物であればよいが、例えば、２，２−アゾビス−２−メチル−Ｎ−２−ヒドロキシエチルプロピオンアミド等の水溶性アゾ系重合開始剤が好ましい。重合の温度や時間等は適宜選択される。
【００４５】
アクリルポリオールの質量平均分子量（Ｍｗ）は、１０，０００〜８０，０００程度が好ましい。より好ましい範囲は、２０，０００〜６０，０００である。Ｍｗが１０，０００以上の場合、テンター内での熱分解のおそれがなく好ましい。Ｍｗが８０，０００以下であると、塗布液の粘度の著しい上昇がなく、塗工性が良好であり好ましい。
【００４６】
また、アクリルポリオールの水酸基価は、１００〜３８０ｍｇＫＯＨ／ｇが好ましい。１００ｍｇＫＯＨ／ｇ以上であると、架橋密度が低下するおそれがなく好ましい。一方、３８０ｍｇＫＯＨ／ｇ以下であると、架橋密度が高くなりすぎず塗膜が脆くなるおそれがないので好ましい。また、水酸基価を高くするために、ヒドロキシ基含有モノマーを多用しすぎないので、水溶性を付与するモノマー量が足りなくなることがなく、アクリルポリオールの水溶性を維持されて好ましい。
【００４７】
アクリルポリオールの酸価は、１００ｍｇＫＯＨ／ｇ以下が好ましい。酸価が１００ｍｇＫＯＨ／ｇ以下であると、加水分解を受けづらく、湿熱環境下での耐水性が低下するおそれなく好ましい。酸価は、７０ｍｇＫＯＨ／ｇ以下がより好ましく、６０ｍｇＫＯＨ／ｇ以下がさらに好ましい。酸価の下限としては、３０ｍｇＫＯＨ／ｇ程度が好ましい。水溶性を維持するためである。
【００４８】
本発明のアクリルポリオールは、水溶性アミノ樹脂と反応させる。従って、本発明のハードコートフィルムのハードコート層には、アクリルポリオールとアミノ樹脂との反応生成物が含まれることになる。本発明の水溶性アミノ樹脂とは、メラミンとホルムアルデヒドを縮合して得られるメチロール化メラミンに、メタノールまたはエタノール等の低級アルコールを反応させて部分的にアルキルエーテル化した化合物である。水溶性アルキル化メラミン樹脂ということもできる。このような水溶性アミノ樹脂は、例えば、三和ケミカル社製の「ニカラック（日本カーバイド工業社の登録商標）ＭＸ−０３５」として入手可能である。
【００４９】
次に、本発明で用いる易接着硬化層形成用塗布液について説明する。この易接着硬化層形成用塗布液には、アクリルポリオールと、水溶性アミノ樹脂と、水と、前記した水溶性有機溶媒が含まれる。アクリルポリオール１００質量部に対し、水溶性アミノ樹脂を固形分で１０〜８０質量部の範囲で用いることが好ましく、３０〜７０質量部がより好ましく、４０〜７０質量部がさらに好ましい。塗布液中の水溶性アミノ樹脂が１０質量部以上の場合、ハードコート層とポリエステル系基材フィルムとの密着性が向上して好ましい。また、高い硬度が得られ好ましい。一方、８０質量部以下添加するとタックフリー性が保たれて好ましい。塗布液の固形分濃度は特に限定されないが、１０〜３０質量％程度が好ましい。なお、塗布液中には、滑剤としてコロイダルシリカを添加配合してもよい。コロイダルシリカは、アクリルポリオール１００質量部に対し、１０〜３０質量部程度が好ましい。また、コロイダルシリカは、一次粒子径が１０〜２０ｎｍ、二次粒子径が３０〜５０ｎｍ程度の微細なものが好ましく、例えば、扶桑化学工業社製のＰＬ−１等が挙げられる。
【００５０】
次に本発明のハードコートポリエステルフィルムの製造方法を説明する。ハードコートポリエステルフィルムは、上記したポリエステル原料を押出機により溶融押し出しして未延伸フィルムを形成し、（１）未延伸フィルムの片面または両面に易接着硬化層を形成するための塗布液を塗布し、プレ乾燥を行い、次いで少なくとも一方向に延伸する方法（インライン法）、（２）未延伸フィルムを縦延伸し、縦延伸後のフィルムの片面または両面に塗布液を塗布してプレ乾燥し、次いで、横延伸する方法（インライン法、縦と横は逆でもよい）、（３）二軸延伸フィルムを製造しておいて、オフラインでフィルムの片面または両面に塗布液を塗布して、加熱硬化させる方法が挙げられる。その後、後述のように易接着硬化層上にハードコート層を積層する。
【００５１】
本発明のハードコートポリエステルフィルムの易接着硬化層は、水性の塗布液で塗工でき、塗布層の乾燥や熱硬化が容易であるので、上記（１）や（２）のインライン法を容易かつ好適に採用することができる。
【００５２】
基材ポリエステルフィルムについての原料樹脂を溶融押し出しする際には、ポリエステル原料をホッパードライヤー、パドルドライヤー等の乾燥機、または真空乾燥機を用いて乾燥するのが好ましい。そのようにポリエステル原料を乾燥させた後に、押出機を利用して、２００〜３００℃の温度で溶融しフィルム状に押し出す。押し出しに際しては、Ｔダイ法、チューブラー法等、既存の任意の方法を採用することができる。
【００５３】
そして、押し出し後のシート状の溶融樹脂を急冷することによって未延伸フィルムを得ることができる。なお、溶融樹脂を急冷する方法としては、溶融樹脂を口金から回転ドラム上にキャストして急冷固化することにより実質的に未配向の樹脂シートを得る方法を好適に採用することができる。
【００５４】
得られた未延伸フィルムは、必要により５０〜１２０℃、好ましくは６０〜１１０℃で予熱した後、ロール方式の縦延伸機に導き、８０〜１２５℃に加熱した後、ロールの周速差により縦方向に２．５〜５．０倍程度延伸して、一軸延伸フィルムを得る。その後、易接着硬化層を形成するための塗布液を、グラビアコート方式、キスコート方式、ディップ方式、スプレーコート方式、カーテンコート方式、エアナイフコート方式、ブレードコート方式、リバースロールコート方式、バーコート方式等で、塗布する。塗布量は、硬化後の易接着硬化層の厚みが１μｍ以下となるように調整することが好ましい。厚みが１μｍを超える場合、ハードコート層の硬度増加の寄与は小さくなり、経済的に悪影響が出てくるので好ましくない。また、プレ乾燥後のタックフリー性が悪化し、金属ロールなどに易接着層が転写するなど、工程上の問題が発生するため好ましくない。厚みの下限は０．０５μｍ程度が好ましい。あまり薄すぎると、基材との密着性が低下したり、上層に塗工するハードコートの硬度が十分に発現しないおそれがある。より好ましい厚みの範囲は、０．１〜０．３μｍである。
【００５５】
塗布後、８０〜１２０℃で数十秒程度乾燥（プレ乾燥）させ、テンター等で２．５〜５．０倍に横延伸する。延伸温度は、８０℃以上１５０℃以下である。横延伸後は、１８０℃〜２５０℃で、フィルムの幅の長さを固定した状態で０．３〜数秒程度、熱処理し、続いて、１８０℃〜２５０℃で、フィルムの幅方向に１〜５％程度の緩和熱処理をすることが好ましい。緩和熱処理は、５〜１５秒とすることが好ましい。この横延伸後の熱処理で、アクリルポリオールと水溶性アミノ樹脂が反応し、これらの反応生成物を含んだ易接着硬化層が得られる。本発明のハードコートポリエステルフィルムにおける基材とハードコート層との間に形成される上記易接着硬化層は、マルテンス硬さが２８０〜６００Ｎ／ｍｍ2であることが好ましい。マルテンス硬さが２８０Ｎ／ｍｍ2以上であると、易接着硬化層上に積層するハードコート層の鉛筆硬度を効果的に２Ｈ以上とすることができ好ましい。マルテンス硬さは、ダイヤモンド製正三角錐圧子と、電子制御された負荷装置、および高精度な変位測定器を用いるため、μｍオーダーでの深さ制御が可能であり、基材フィルムの影響を考慮することなく、ハードコート層自体の硬度を評価することができる。また、鉛筆硬度評価の場合、時として鉛筆の先端形状が変化することがあるが、マルテンス硬さ評価ではダイヤモンド製正三角錐圧子を用いるため、先端形状がほとんど変化せず、硬度評価のばらつきを小さくできる。
【００５６】
本発明において、ハードコート層は、有機溶剤中に、電離放射線硬化型化合物、必要に応じて光重合開始剤、粒子、界面活性剤などを含む塗布液を、易接着硬化層を有したポリエステルフィルムに塗布乾燥後、紫外線あるいは電子線を照射することにより硬化させて形成させることが好ましい。
【００５７】
ハードコート層を積層する方法としては、公知の方法が挙げられるが、前記塗布液を基材フィルム上に塗布乾燥後、硬化させる方法が好適である。塗布法としては、グラビアコート方式、キスコート方式、ディップ方式、スプレイコート方式、カーテンコート方式、エアナイフコート方式、ブレードコート方式、リバースロールコート方式、バーコート方式、リップコート方式などの公知の塗布方法が挙げられる。これらのなかで、ロール・トゥ・ロール方式で塗工可能で、均一に塗布することのできるグラビアコート方式、特にリバースグラビア方式が好ましい。 
【００５８】
前記塗布液に含まれる電離放射線硬化型化合物、粒子、光重合開始剤等を有機溶剤中に溶解あるいは分散する方法としては、加温下で、これらを攪拌、分散する方法が好適である。塗布液を加温することにより、電離放射線硬化型化合物、粒子および光重合開始剤の溶解性を向上させることができる。そのため、未溶解物等による塗工外観の悪化を抑えることができる。 
【００５９】
分散機は、公知のものを用いることができる。具体的には、ボールミル、サンドミル、アトライター、ロールミル、アジテータ、コロイドミル、超音波ホモジナイザー、ホモミキサー、パールミル、湿式ジェットミル、ペイントシェーカー、バタフライミキサー、プラネタリーミキサー、ヘンシェルミキサー等が挙げられる。 
【００６０】
前記塗布液に含まれる電離放射線硬化型化合物、粒子、光重合開始剤等の固形分の濃度は、５質量％以上７０質量％が好ましい。塗布液の固形分の濃度を５質量％以上に調整することにより、塗布後の乾燥時間が長くなることによる生産性の低下を抑えることができる。一方、塗布液の固形分の濃度を７０質量％以下に調整することにより、塗布液の粘度の上昇によるレベリング性の悪化、及びそれにともなう塗布外観の悪化を防ぐことができる。また、塗布外観の点から、塗布液の粘度を０．５ｃｐｓ以上３００ｃｐｓ以下の範囲になるように、塗布液の固形分濃度、あるいは有機溶剤の種類、界面活性剤の種類は配合量を調整することが好ましい。 
【００６１】
塗布、硬化後のハードコート層の厚みは、０．１μｍ以上３０μｍ以下になるようにすることが好ましい。具体的にはハードコート層の厚みの下限は０．５μｍ以上が好ましく、１．０μｍ以上がさらに好ましい。またハードコート層の厚みの上限は１５μｍ以下がより好ましく、１０μｍ以下がさらに好ましく、３μｍ以下がさらにより好ましい。ハードコート層の厚みが０．１μｍ以上であれば、硬度が十分に得られ易く好ましい。一方、ハードコート層の厚みが３０μｍ以下であると、ハードコート層の硬化不良や硬化収縮によるカールの問題を起こさず良好なハードコートフィルムが得られて好ましい。 
【００６２】
塗布液に有機溶剤を配合した場合等、予備乾燥が必要な場合、基材フィルム上に塗布し、乾燥する方法としては、公知の熱風乾燥、赤外線ヒーター等が挙げられるが、乾燥速度が早い熱風乾燥が好ましい。 
【００６３】
塗布後の乾燥温度は４０℃以上１２０℃以下の条件下で行うことが好ましく、特には下限が４５℃以上、上限が８０℃以下が好ましい。４０℃以上であると、塗布液に含まれる有機溶剤が十分に除去でき、ブラッシング等の問題が発生するおそれがない。逆に１２０℃以下の温度であれば、泡由来の微小なコートヌケ、微小なハジキ、クラック等の塗膜の微小な欠点などを抑制でき、外観が不良になるおそれがなく好ましい。さらには、熱によりフィルムが強く収縮することがなく、熱シワによるフィルムの平面性の低下のおそれなく好ましい。 
【００６４】
乾燥中にかかるフィルムの張力は５０Ｎ／ｍ以上３００Ｎ／ｍ以下が好ましく、特には下限が１００Ｎ／ｍ以上、上限が２５０Ｎ／ｍ以下が好ましい。フィルムの張力は５０Ｎ／ｍ以上であると、走行するフィルムが蛇行するおそれがなく好ましい。一方、３００Ｎ／ｍ以下であると、フィルムにシワが発生せず、平面性が保たれ、巻き取ったフィルムの外観が良好であり好ましい。 
【００６５】
本発明において、ハードコート層を設けていない面に本発明の効果を阻害しない範囲でハードコート層、帯電防止層、易接着層、粘着層、易滑層、電磁波吸収層、染料や顔料等の色素を含有した樹脂層などの他の機能を付与しても構わない。 
【００６６】
本発明では、電離放射線を照射することにより電離放射線硬化型化合物を硬化させ、ハードコート層を形成させる。紫外線を照射する場合、超高圧水銀灯、高圧水銀灯、低圧水銀灯、カーボンアーク、メタルハライドランプを用い、１００〜４００ｎｍ、好ましくは、２００〜４００ｎｍの波長領域で、１００〜３０００ｍＪ／ｃｍ２のエネルギーで紫外線を照射することが好ましい。より好ましくは５０ｍＪ／ｃｍ２以上１０００ｍＪ／ｃｍ２以下、より好ましくは下限が３００ｍＪ／ｃｍ２以上、上限が７００ｍＪ／ｃｍ２以下である。なお、照射する際、窒素ガス雰囲気下で行なうことが酸素阻害が低減され、耐擦傷性が向上することから望ましい。積算光量が５０ｍＪ／ｃｍ２以上であると、電離放射線硬化型化合物の重合反応が促進され、ハードコート層の表面硬度が高まり好ましい。積算光量が１０００ｍＪ／ｃｍ２以下であると、熱の影響により基材フィルムが変形するおそれがなく好ましい。なお、本発明における積算光量は、トプコン製「ＵＶＲ−Ｔ３５」により測定することができる。 
【００６７】
また、電子線により塗布液を硬化させる場合には、照射線量は５ｋＧｙ以上１００ｋＧｙ以下が好ましく、特には上限が３０ｋＧｙ以上、下限が７０ｋＧｙ以下がより好ましい。５ｋＧｙ以上である場合、電離放射線硬化型化合物の重合反応が促進され、ハードコート層の表面硬度が向上し好ましい。１００ｋＧｙ以下であると、電子線照射管の寿命が延びて、生産コスト面で好ましい。 
【００６８】
これにより、本発明のハードコートポリエステルフィルムが得られる。なお、ポリエステルフィルム（塗膜を除く）の厚みは、３０〜２００μｍが好ましい。
【００６９】
本発明におけるハードコート層は鉛筆硬度が２Ｈ以上であることが好ましい。また、後述する方法で測定されるカールの高さは３ｍｍ未満であることが好ましい。さらに、後述する方法で測定される碁盤目密着性試験での剥がれたマス目は、０個であることが好ましい。
【実施例】
【００７０】
次に、実施例および比較例を用いて本発明を具体的に説明するが、本発明は、これらの実施例の態様に何ら限定されるものではなく、本発明の趣旨を逸脱しない範囲で適宜変更することが可能である。なお、評価方法を以下に示す。
【００７１】
［ＮＭＲ測定］
アクリルポリオール中に導入された共重合成分の比率は、核磁気共鳴分光法（1Ｈ−Ｎ
ＭＲ、13Ｃ−ＮＭＲ：Ｖａｒｉａｎ  Ｕｎｉｔｙ  ４００、Ａｇｉｌｅｎｔ社製）を用いて確認した。測定は、合成したアクリルポリオール中の溶媒を真空乾燥機にて除去した後、乾固物を重クロロフォルムに溶解させて行った。得られたＮＭＲスペクトルから、メチルメタクリレート中のメチル基部位、ヒドロキシエチルアクリレート中のヒドロキシ基部位、およびメタクリル酸のカルボキシ基部位に帰属される化学シフトδ（ｐｐｍ）のピークを同定した。得られた各ピークの積分強度を求め、各基の部位の水素数と積分強度から、アクリルポリオールに導入された共重合成分の組成比率（ｍｏｌ％）を確認した。
【００７２】
［Ｔｇの確認］
上記ＮＭＲ測定で求めた共重合成分の組成比率と、前記したＦｏｘの式から各アクリルポリオールのＴｇを求めた。
【００７３】
［溶解性］
合成したアクリルポリオール（１）〜（１０）を、固形分濃度が１２質量％となるように、イソプロパノール３０質量％と水７０質量％の混合溶媒（２５℃）中に投入した。次いで、系内の撹拌操作を１０分間行い、アクリルポリオール（１）〜（１０）が溶解しているかを、下記の基準にてアクリルポリオールの溶解性を目視で判断した。表１に評価結果を示した。
○：無色透明で溶液に変化は見られない。
△：溶液がやや微濁を呈する。
×：溶液が白濁しているかアクリルポリオールのゲル化・沈降等が見られる。
また、易接着硬化層の塗布液（固形分濃度：１２質量％）についても、上記基準で溶解性を判断し、表３，表４に評価結果を示した。
○：無色透明で溶液に変化は見られない。
△：溶液がやや微濁を呈する。
×：溶液が白濁しているかアクリルポリオールのゲル化・沈降等が見られる。
【００７４】
［造膜性］
アクリルポリオールの造膜性を評価するため、合成したアクリルポリオール（１）〜（１０）を、固形分濃度が１２質量％となるように、イソプロパノール３０質量％と水７０質量％の混合溶媒（２５℃）中に投入して、アクリルポリオール単体の溶解液を調製した後、ポリエステルフィルム（Ａ４１００、東洋紡社製）の非易接着面に溶解液をメイヤーバー＃５で塗布した。次いで、塗布層（厚み６．５μｍ）を形成したフィルムサンプルを、温度６０℃に設定した熱風循環オーブン中に３０秒間静置して、プレ乾燥を行った。その後、フィルムサンプルをオーブンから取り出してプレ乾燥を行った。取り出したフィルム表面を目視にて観察し、下記の基準でランク分けしてアクリルポリオールの造膜性の評価を行った。結果を表１に示した。
○：塗膜に白化が見られない。
△：塗膜に僅かな白化が見られる。
×：塗膜が全体的に白化している。
［タックフリー性］
易接着硬化層の塗布液（固形分濃度：１２質量％）を調製後、ポリエステルフィルム（Ａ４１００、東洋紡社製）の非易接着面にメイヤーバー＃５で塗布する。次いで、塗布層（厚み６．５μｍ）を形成したフィルムサンプルを、６０℃に設定した熱風循環オーブン中に３０秒間静置した後、フィルムサンプルをオーブンから取り出し、塗布層の表面を指で触診した。指触により得られた塗膜のベトツキ感を、下記の基準でランク分けしてタックフリー性の評価を行った。
○：ベトツキ感が全くない。
△：僅かにベトツキ感がある（触診時に指先に塗膜成分が付着しない）。
×：ベトツキ感が多分にある（触診時に指先に塗膜成分が付着する）。
【００７５】
［ポットライフ］
易接着硬化層用の塗布液（固形分濃度：１２質量％）を調製後、溶媒蒸発を防げるサンプル瓶に保存した。その後、レオメーター（ＭＣＲ−３０２、Ａｎｔｏｎ  Ｐａａｒ製）とコーンプレート（プレート径：５０ｍｍ、角度：１°、Ａｎｔｏｎ  Ｐａａｒ製）を用いて、せん断速度１０００ｓ-1の条件下で塗布液のせん断粘度を測定した。測定は調液直後から４８時間後まで一定時間毎に行い、下記式に基づいてせん断粘度の上昇率を算出した。なお、ηdは経時における剪断粘度で、η0は調液直後の剪断粘度である。せん断粘度の上昇率が２０％以上となった時点を塗布液のポットライフとみなし、調液から４８時間を経ても上昇率が２０％未満の場合は、ポットライフは４８時間とした。
剪断粘度の上昇率（％）＝１００×ηd／η0
［延伸適性］
アクリルポリオール自体の延伸適性を評価するため、合成したアクリルポリオール（１）〜（１０）を、固形分濃度が１２質量％となるように、イソプロパノール３０質量％と水７０質量％の混合溶媒（２５℃）中に投入して、アクリルポリオール単体の溶解液を調製した後、縦延伸のみを行ったポリエステルフィルムの表面に、溶解液をメイヤーバー＃５で塗布した。次いで、塗布層（厚み６．５μｍ）を形成したフィルムサンプルを、温度６０℃に設定した熱風循環オーブン中に３０秒間静置した後、フィルムサンプルをオーブンから取り出してプレ乾燥を行った。次いで、サンプルを手廻し延伸装置（東洋紡エンジニアリング社製）にセットして、１００℃の熱風循環オーブン中に入れ、ゆっくりと延伸操作を行った。延伸前の長さの４倍の長さになるまで延伸操作を行い、延伸装置を熱風循環オーブンから取り出した。その後、延伸後の塗膜を光学顕微鏡（倍率：２００倍）にて観察し、下記の基準に従って、延伸によるクラッキングの有無を判断した。
また、易接着硬化層用塗布液（固形分濃度：１２質量％）についても、同様の基準で評価し、結果を表３，表４に示した。
○：クラックが全く見られない。
△：クラックがやや見られる（１本〜４本）。
×：５本以上のクラック、もしくは全面にクラックが見られる。
【００７６】
［マルテンス硬さ］
試料とするフィルムを１０ｍｍ×２０ｍｍに切断した後、サンプル片をスライドガラス上に瞬間接着剤で貼り付け、このサンプル片の表面について、ダイナミック超微小硬度計（ＤＵＨ−２１１Ｓ、島津製作所社製）を用いて、押し込み深さ設定負荷−除荷試験を行った。この測定から、下記式を用いてマルテンス硬さ（ＨＭ115）を求めた（ｎ＝３の平
均値）。
ＨＭ115＝１０００×Ｆ／（２６．４３×ｈ2）
（Ｆ：負荷、ｈ2：押し込み深さ）
測定条件
(1)使用圧子：ダイヤモンド製正三角錐圧子（稜間角度：１１５゜）
(2)測定モード：押し込み深さ設定  負荷−除荷試験
(3)押し込み深さ：０．０５μｍ
(4)測定雰囲気：２５±１℃、６５±５％ＲＨ
(5)測定ｎ数：３
【００７７】
［密着性］
試料とするポリエステルフィルム塗膜表面に、隙間間隔２ｍｍのカッターガイドを用いて、塗膜層を貫通して基材フィルムに達する１００個のマス目状の切り傷をつける。次いで、セロハンテープ（登録商標；ニチバン社製；４０５番；２４ｍｍ幅）をマス目状の切り傷面に貼り付け、消しゴムでこすって完全に密着させた。その後、垂直にセロハンテープを塗膜層から引き剥がし、基材フィルムから剥がれた塗膜層のマス目の数を目視で数え、下記の式から密着性を求めた。なお、マス目の中で部分的に剥離しているものも剥がれたマス目として数え、下記の基準でランク分けをした。
○：剥がれたマス目が０個
△：剥がれたマス目が１〜５個
×：剥がれたマス目が６個以上
【００７８】
［鉛筆硬度］
ＪＩＳ  Ｋ  ５６００−５−４に準拠し、鉛筆引っかき試験機を用いて鉛筆硬度を測定した。試料とするポリエステルフィルム塗膜上に、鉛筆を４５°の角度で７５０ｇｆの荷重を掛けた状態で１０ｍｍ程度引っかき、傷の付き具合を確認した。測定は５回行い、５回とも傷がなかったときの鉛筆の硬さを、鉛筆硬度とした。
【００７９】
［平面性（カールの高さ測定）］
ハードコートポリエステルフィルムを１０ｃｍ角に切り取って平滑な面に置き、４隅の浮き上がり高さの平均値をカールの高さとして、下記の基準でランク分けをした。
○：４隅のカール平均高さ３ｍｍ未満
△：４隅のカール平均高さ３〜５ｍｍ
×：４隅のカール平均高さ５ｍｍ超
【００８０】
合成例１
［アクリルポリオール（１）の合成］
撹拌機、還流式冷却器、温度計および窒素吹き込み管を備えた４つ口フラスコに、メチルメタクリレート（ＭＭＡ）３８質量部、ヒドロキシエチルメタクリレート（ＨＥＭＡ）１００質量部、メタクリル酸（ＭＡＡ）１１質量部およびイソプロピルアルコール（ＩＰＡ）３４９質量部を仕込み、撹拌を行いながら８０℃までフラスコ内を昇温した。フラスコ内を８０℃に維持したまま３時間の撹拌を行い、その後、２，２−アゾビス−２―メチル−Ｎ−２−ヒドロキシエチルプロピオンアミドを０．５質量部フラスコに添加した。フラスコ内を１２０℃に昇温しながら窒素置換を行った後、１２０℃で混合物を２時間撹拌した。
次いで、１２０℃で１．５ｋＰａの減圧操作を行い、未反応の原材料と溶媒を除去し、アクリルポリオールを得た。フラスコ内を大気圧に戻して室温まで冷却し、ＩＰＡ水溶液（水含量５０質量％）５９８質量部を添加混合した。その後、撹拌しながら滴下ロートを用いて、０．５Ｍの水酸化ナトリウム水溶液を加え、溶液のｐＨが５．５〜７．５の範囲になるまでアクリルポリオールの中和処理を行い、固形分濃度が２０質量％のアクリルポリオール（１）を得た。アクリルポリオール（１）のＮＭＲ測定による組成比率、溶解性、造膜性、タックフリー性、延伸適性を表１に併記した。
【００８１】
合成例２〜７
［アクリルポリオール（２）〜（７）の合成］
表１に示したように、ＭＭＡ、ＨＥＭＡ、ＭＡＡ、仕込み時ＩＰＡ、希釈時ＩＰＡ水溶液の量を変更した以外は合成例１と同様にして、固形分濃度が２０質量％のアクリルポリオール（２）〜（７）を得た。アクリルポリオール（２）〜（７）のＮＭＲ測定による組成比率、溶解性、造膜性、タックフリー性、延伸適正を表１に併記した。なお、組成比率は、ＭＭＡをｌ（単位）、ＨＥＭＡをｍ（単位）、ＭＡＡをｎ（単位）として表した。
【００８２】
【表１】
0006740810.tif 000003
【００８３】
［易接着硬化層用の塗布液の調製］
ＩＰＡ水溶液（水含量７０質量％）に、固形分濃度が１２質量％となるように表２に示した材料を添加し、撹拌して、易接着硬化層用の塗布液（１）〜（２３）を調製した。なお、「エポクロス」、「ケミタイト」は日本触媒社の登録商標であり、「バーノック」はＤＩＣ社の登録商標である。
【００８４】
【表２】
0006740810.tif 000004
【００８５】
［ハードコート層用の塗布液の調製］
有機溶剤で構成された希釈液（トルエン：メチルエチルケトン：酢酸ブチル＝１０質量％：４５質量％：４５質量％）中に、固形分濃度が２０質量％となるように、ウレタンアクリレート（ＢＳ-５７７、荒川化学工業製）を１００質量部、光開始剤（イルガキュア
１８４、ＢＡＳＦ製）を５質量部溶解させて、ハードコート層用の塗布液（１）を調製した。また、同様の材料と質量部数を用いて、固形分濃度が１０質量％および３０質量％となるように、ハードコート層用の塗布液（２）と（３）を調製した。
【００８６】
実施例１
［フィルムの製膜と易接着硬化層用の塗布液の塗工］
フィルム原料ポリマーとして、固有粘度が０．６２ｄｌ／ｇで、かつ粒子を実質上含有していないポリエチレンテレフタレート（ＰＥＴ）樹脂ペレットを、１３３Ｐａの減圧下、１３５℃で６時間乾燥した。その後、押し出し機に供給し、約２８０℃でシート状に溶融押し出しして、表面温度２０℃に保った回転冷却金属ロール上で急冷密着固化させ、未延伸ＰＥＴシートを得た。
この未延伸ＰＥＴシートを加熱されたロール群および赤外線ヒーターで１００℃に加熱し、その後周速差のあるロール群で長手方向に３．５倍延伸して、一軸延伸ＰＥＴフィルムを得た。
【００８７】
次いで、易接着硬化層用の塗布液（１）をメタリングバーコート法で、乾燥後の塗布量が表３に示すようになるように、一軸延伸ＰＥＴフィルムの片面に塗布した後、８０℃で２０秒間乾燥させた（プレ乾燥）。引続いてテンターで、１２０℃で幅方向に４．０倍に延伸し、フィルムの幅方向の長さを固定した状態で、２３０℃で０．５秒間加熱し、さらに２３０℃で１０秒間３％の幅方向の弛緩処理を行い、易接着硬化層の厚みが０．０５μｍで基材フィルムの厚さが５０μｍのポリエステルフィルムを得た。得られたポリエステルフィルムの物性は、表３に示すとおり良好であった。なお、易接着硬化層用の塗布液の特性も表３に併せて示した。
［ハードコート層用の塗布液の塗工］
得られたポリエステルフィルムの易接着硬化層上に、ハードコート層用の塗布液（１）をメイヤーバー＃５で塗布した。次いで、塗布層（厚み６．５μｍ）を形成したフィルムサンプルを、温度６０℃に設定した熱風循環オーブン中に３０秒間静置した後、フィルムサンプルをオーブンから取り出して乾燥を行った。
次いで、ハードコート層を塗工したポリエステルフィルムを、コンベア型紫外線照射装置（ＣＳ３０、ＧＳユアサライテック製）内に搬送し、４００  ｍＪ/ｃｍ２の紫外線照
射を行って、ハードコート層の厚みが１μｍで基材フィルムの厚さが５０μｍであるハードコートポリエステルフィルムを得た。得られたハードコートポリエステルフィルムの物性は、表３に示すとおり良好であった。
【００８８】
実施例２〜２１
表３に示したように、易接着硬化層の塗膜厚みや塗布液の種類を変えた以外は、実施例１と同様にしてハードコートポリエステルフィルムを得た。各塗布液の特性およびフィルムの特性を表３に示した。
【００８９】
比較例１〜１６
表４に示したように、易接着硬化層やハードコート層の塗膜厚みや塗布液の種類を変えた以外は、実施例１と同様にしてハードコートポリエステルフィルムを得た。各塗布液の特性およびフィルムの特性を表４に示した。
【００９０】
【表３】
0006740810.tif 000005
【００９１】
【表４】
0006740810.tif 000006
【００９２】
表３から、本発明の実施例１〜２１はいずれも良好な塗膜物性および塗工液特性を示していた。
【産業上の利用可能性】
【００９３】
本発明のハードコートポリエステルフィルムは、基材のポリエステルフィルムの厚みが薄くてもカールの発生を抑制でき、表面の硬度が高く、かつ基材フィルムに対する密着性良好なハードコート層を有している。したがって、本発明のハードコートポリエステルフィルムは、ディスプレイ等に主として用いられる、反射防止フィルム、防眩フィルム、光拡散シート、レンズシート、近赤外線遮断フィルム、透明導電性フィルム等の機能性フィルムの基材として有用である。